ФОРМА, ПОЛУЧЕННАЯ ПРЕДВАРИТЕЛЬНОЙ ОБРАБОТКОЙ ПЕРЕД НАПЫЛЕНИЕМ, СПОСОБ ПРЕДВАРИТЕЛЬНОЙ ОБРАБОТКИ ПЕРЕД НАПЫЛЕНИЕМ И УСТРОЙСТВО ПРЕДВАРИТЕЛЬНОЙ ОБРАБОТКИ ПЕРЕД НАПЫЛЕНИЕМ

1. Форма, полученная предварительной обработкой перед напылением, содержащая:
части в виде канавок и части в виде гребней, попеременно сформированные на поверхности элемента, на которой должно формироваться покрытие, нанесенное термическим напылением;
неровные поверхности, сформированные на вершинах частей в виде гребней; и
мелкошероховатые участки, являющиеся более мелкими, чем неровные поверхности и предусмотренные в частях в виде гребней, причем мелкошероховатые участки сформированы посредством выполнения обработки на частях в виде канавок среди попеременно сформированных частей в виде гребней и частей в виде канавок.
2. Форма, полученная предварительной обработкой перед напылением, по п.1,
в которой поверхность элемента является внутренней поверхностью круглого отверстия,
части в виде канавок сформированы так, что они проходят в направлении вдоль окружности внутренней поверхности круглого отверстия, и
мелкошероховатые участки на частях в виде канавок сформированы по направлению вдоль окружности частей в виде канавок.
3. Форма, полученная предварительной обработкой перед напылением, по п.1 или 2,
в которой мелкошероховатые участки на частях в виде канавок сформированы по меньшей мере в нижних участках частей в виде канавок.
4. Форма, полученная предварительной обработкой перед напылением, по п.1 или 2,
в которой мелкошероховатые участки на частях в виде канавок сформированы посредством двух механических обработок, включающих указанную обработку.
5. Форма, полученная предварительной обработкой перед напылением, по п.1 или 2,
в которой указанная обработка представляет собой электроэрозионную обработку.
6. Форма, полученная предварительной обработкой перед напылением, по п.1 или 2,
в которой указанная обработка представляет собой лазерную обработку.
7. Способ предварительной обработки перед напылением, включающий:
этап формирования неровной поверхности с использованием режущего инструмента для формирования частей в виде канавок на поверхности элемента, на которой должно формироваться покрытие, нанесенное термическим напылением, и при этом формирование неровных поверхностей на вершинах частей в виде гребней, образованных посредством формирования частей в виде канавок; и
этап формирования мелкошероховатых участков, на котором на частях в виде канавок формируют мелкошероховатые участки, которые являются более мелкими, чем неровные поверхности, посредством выполнения обработки на частях в виде канавок среди частей в виде выступов и частей в виде канавок посредством использования устройства формирования мелкошероховатых участков.
8. Способ предварительной обработки перед напылением по п.7,
в котором поверхность элемента является внутренней поверхностью круглого отверстия,
при этом режущий инструмент используют для формирования частей в виде канавок, проходящих в направлении вдоль окружности внутренней поверхности круглого отверстия, при формировании неровных поверхностей на вершинах частей в виде гребней, и
мелкошероховатые участки формируют посредством перемещения устройства формирования мелкошероховатых участков в направлении вдоль окружности частей в виде канавок.
9. Способ предварительной обработки перед напылением по п.8,
в котором устройство формирования мелкошероховатых участков содержит электрод для электроэрозионной обработки,
при этом мелкошероховатые участки формируют посредством выполнения электроэрозионной обработки с использованием электрода для электроэрозионной обработки.
10. Способ предварительной обработки перед напылением по п.9,
в котором напряжение, приложенное к электроду для электроэрозионной обработки, изменяется в направлении вдоль окружности частей в виде канавок.
11. Способ предварительной обработки перед напылением по п.8,
в котором устройство формирования мелкошероховатых участков содержит головку для лазерной обработки,
при этом мелкошероховатые участки формируют посредством выполнения, в качестве указанной обработки, лазерной обработки с использованием головки для лазерной обработки.
12. Способ предварительной обработки перед напылением по п.11,
в котором выходная мощность лазерного луча, излученного из головки для лазерной обработки, изменяется в направлении вдоль окружности частей в виде канавок.
13. Способ предварительной обработки перед напылением по любому из пп.8-12,
в котором режущий инструмент и устройство формирования мелкошероховатых участков присоединены к основному корпусу обрабатывающего инструмента,
при этом части в виде канавок формируют посредством режущего инструмента посредством вставки основного корпуса в круглое отверстие и вращения основного корпуса относительно круглого отверстия, и,
после этого, мелкошероховатые участки формируют на частях в виде канавок посредством использования устройства формирования мелкошероховатых участков.
14. Способ предварительной обработки перед напылением по п.9 или 10,
в котором используют проволочный электрод в качестве электрода для электроэрозионной обработки.
15. Способ предварительной обработки перед напылением по п.14,
в котором проволочный электрод последовательно подают из модуля подачи проволоки, предусмотренного в основном корпусе обрабатывающего инструмента, в то время как проволочный электрод перемещают в частях в виде канавок по направлению вдоль окружности частей в виде канавок, и,
после использования для электроэрозионной обработки, проволочный электрод собирают посредством модуля сбора проволоки, предусмотренного в основном корпусе.
16. Устройство предварительной обработки перед напылением, содержащее:
устройство формирования неровной поверхности, выполненное с возможностью попеременного формирования частей в виде канавок и частей в виде гребней на поверхности элемента, на которой должно формироваться покрытие, нанесенное термическим напылением, и в то же время формирования неровных поверхностей на вершинах частей в виде гребней; и
устройство формирования мелкошероховатых участков, выполненное с возможностью формирования мелкошероховатых участков более мелкими, чем неровные поверхности на частях в виде канавок, посредством выполнения обработки на частях в виде канавок среди частей в виде гребней и частей в виде канавок, которые попеременно формируются.
17. Устройство предварительной обработки перед напылением по п.16,
в котором поверхность элемента является внутренней поверхностью круглого отверстия,
при этом режущий инструмент и устройство формирования мелкошероховатых участков предусмотрены в основном корпусе обрабатывающего инструмента, который является вращающимся в круглом отверстии, причем режущий инструмент выполнен с возможностью формирования частей в виде канавок по направлению вдоль окружности внутренней поверхности круглого отверстия, а устройство формирования мелкошероховатых участков выполнено с возможностью перемещения в направлении вдоль окружности частей в виде канавок, сформированных посредством использования режущего инструмента.
18. Устройство предварительной обработки перед напылением по п.16 или 17,
в котором устройство формирования мелкошероховатых участков содержит электрод для электроэрозионной обработки.
19. Устройство предварительной обработки перед напылением по п.18,
в котором проволочный электрод используется в качестве электрода для электроэрозионной обработки.
20. Устройство предварительной обработки перед напылением по п.19,
в котором модуль подачи проволоки, выполненный с возможностью последовательно подавать проволочный электрод в части в виде канавок, и модуль сбора проволоки, выполненный с возможностью последовательно собирать проволочный электрод после использования для электроэрозионной обработки, предусмотрены в основном корпусе.
21. Устройство предварительной обработки перед напылением по п.20,
в котором модуль подачи проволоки и модуль сбора проволоки соответственно включают в себя подающий вращающийся барабан и собирающий вращающийся барабан, имеющие центры вращения, совпадающие с центром вращения основного корпуса.
22. Устройство предварительной обработки перед напылением по п.21,
в котором приводной механизм, выполненный с возможностью вращательно приводить в действие собирающий вращающийся барабан, предусмотрен в основном корпусе, при этом направляющий элемент, выполненный с возможностью направлять проволочный электрод, который подается из подающего вращающегося барабана, внутри частей в виде канавок, предусмотрен на основном корпусе, и
предусмотрен источник натяжения, выполненный с возможностью обеспечивать натяжение в проволочном электроде в состоянии, направляемом посредством направляющего элемента.
23. Устройство предварительной обработки перед напылением по п.18,
в котором электрод для электроэрозионной обработки является стержневым электродом.
24. Устройство предварительной обработки перед напылением по п.23,
в котором множество стержневых электродов предусмотрено вдоль частей в виде канавок.
25. Устройство предварительной обработки перед напылением по п.24,
в котором множество стержневых электродов размещены зигзагообразно вдоль частей в виде канавок.
26. Устройство предварительной обработки перед напылением по п.18,
в котором электрод для электроэрозионной обработки является пластинчатым электродом, вытянутым вдоль частей в виде канавок.
27. Устройство предварительной обработки перед напылением по п.17,
в котором устройство формирования мелкошероховатых участков содержит электрод для электроэрозионной обработки, и
режущий инструмент и электрод для электроэрозионной обработки установлены на фитинге, предусмотренном на основном корпусе, так чтобы сформировать модуль.
28. Устройство предварительной обработки перед напылением по п.16 или 17,
в котором устройство формирования мелкошероховатых участков содержит головку для лазерной обработки.
29. Устройство предварительной обработки перед напылением по п.17, в котором режущий инструмент и устройство формирования мелкошероховатых участков находятся в пределах диапазона 90° в направлении вращения основного корпуса.